Теплозвукоизоляционный материал "LUCHEX" и способ его получения
HEAT AND SOUND INSULATION MATERIAL "LUCHEX" AND METHOD FOR PRODUCTION THEREOF

Изобретение относится к строительным материалам, может быть применено при изготовлении теплоизоляционных материалов на основе макулатуры, а также использовано в строительной промышленности и в сельском хозяйстве для утепления зданий, строений и хранилищ.
Известна композиция теплоизоляционного материала, включающего 30-70 мас стекловолокна и 70-30 мас целлюлозного волокна, обработанного веществом, замедляющим воспламенение. Композиция данного теплоизоляционного материала является более эффективной и менее дорогой, чем любой из ее составляющих компонентов. Кроме того, описанная изоляция выдерживает температуру выше 260°С в течение 6 ч и более. (Европейский патент №0146840, кл. Е04В 1/76,1985 г.)
Недостатком этой композиции является использование в ее составе экологически небезопасных и дорогостоящих компонентов, что затрудняет ее практическое использование.
Известен теплоизоляционный материал, включающий (70-80)% минеральной ваты и (30-20)% бумажной макулатуры в качестве добавки. (Авторское свидетельство СССР N 1186750, кл. Е04В 1/78, 1985 г.). Известен также способ получения данного теплоизоляционного материала, заключающийся в перемешивании 70% минеральной ваты с 30% бумажной макулатуры в заполненной водой пропеллерной мешалке в течение 10 минут. После этого, из полученной после перемешивания массы, в вакуум - форме, при разряжении 500 мм.рт.ст. формуют сырец. (Авторское свидетельство СССР N 1186750, кл. Е04В 1/78, 1985 г.).
Недостатками данного материала является его невысокие прочность на сжатие, гигроскопичность и невозможность использования в помещениях, имеющих повышенные санитарно-гигиенические требования.
Наиболее близким к предполагаемому изобретению по технической сущности и достигаемому результату является теплоизоляционный материал, включающий борную кислоту (10-14) мас, буру (6-10 мас), хлорид цинка 0,1-0,5 мас, бумажную макулатуру - остальное (Патент №2037294, кл. Е04В 1/76, 1985 г.). Известен также способ получения теплоизоляционного материала, включающий двухступенчатый помол бумажной макулатуры и смешение ее с остальными компонентами (Патент №2037294, кл. Е 04 В 1/76, 1995 г.).
Недостатком данного материала являются его повышенные плотность, теплопроводность, химическая активность, низкая средняя длина волокна и, как следствие этого, высокие себестоимость и удельные энергозатраты.
Изобретение направлено на получение теплозвукоизоляционного материала, названным «LUCHEX» с пониженными показателями плотности и теплопроводности, химически инертного, с повышенным показателем средней длины волокна.
Технический результат заключается в снижении удельных энергозатрат и себестоимости теплозвукоизоляционного материала, названным «LUCHEX», за счет аэродинамического воздействия при подаче, измельчении, смешении бумажной макулатуры с борной кислотой, в улучшении его теплозвукоизоляционных свойств, за счет снижения плотности и повышения средней длины волокна, а так же, в достижении оптимального показателя его химической инертности, за счет экспериментально подобранного наиболее оптимального количественного соотношения входящих в него компонентов, что существенно повышает эффективность его использования.
Технический результат, достигается за счет того, что, в теплозвукоизоляционном материале «LUCHEX» на основе бумажной макулатуры и борной кислоты, согласно изобретению, количественное соотношение бумажной макулатуры и борной кислоты, равно, соответственно, (83-91) мас / (17- 9) мас, а показатель средней длины волокна находится в пределах 1,8-2 мм.
Технический результат достигается за счет того, что, в способе получения теплозвукоизоляционного материала «LUCHEX» путем подачи бумажной макулатуры с последующими ее измельчением и смешением с борной кислотой, согласно изобретению, измельчение осуществляется в три ступени до размеров крупных частиц макулатуры и сгустков волокон, соответственно, не превышающих 25 мм, 15 мм и 2 мм., а подача бумажной макулатуры, с последующими ее измельчением и смешением с борной кислотой осуществляются в турбулентном потоке воздуха, движущемся со скоростью 2-3 м/с.
Ниже дается последовательное описание предлагаемого способа получения теплозвукоизоляционного материала «LUCHEX».
Исходная бумажная (в т.ч. газетная) макулатура подвергается трехступенчатому измельчению.
На первой ступени, в шредере специально разработанной конструкции, происходит измельчение грубого помола до размеров крупных частиц исходной макулатуры, не превышающих 25 мм.
После первой ступени измельчения исходная макулатура, под действием разряжения, создаваемого вентилятором, подается в турбулентном потоке воздуха, движущемся со скоростью 2-3 м/с по воздухопроводу, тангенциально врезанному в боковую цилиндрическую стенку вихревой мельницы среднего помола, где происходит вторая ступень измельчения до размеров крупных частиц исходной макулатуры и сгустков волокон, не превышающих 15 мм.
После второй ступени измельчения исходная макулатура подается, под действием разряжения, создаваемого вентилятором, в турбулентном потоке воздуха, по воздухопроводу, тангенциально врезанному в боковую цилиндрическую стенку камеры смешения. В нее дозировано подается измельченная борная кислота. При этом смешение компонентов происходит в турбулентном потоке воздуха, вращающемся со скоростью 2-3 м/с.
Из камеры смешения смесь подается, под действием разряжения, создаваемого вентилятором, в турбулентном потоке воздуха, по воздухопроводу, тангенциально врезанному в боковую цилиндрическую стенку корпуса вихревой мельницы тонкого помола, где происходит третья ступень измельчения до размеров крупных частиц макулатуры и сгустков волокон, не превышающих 2 мм.
После третьей ступени измельчения смесь подается, под действием разряжения, создаваемого вентилятором, по воздухопроводу, тангенциально врезанному в боковую цилиндрическую стенку циклона, в турбулентном потоке воздуха, для ее выделения из него. Внутри циклона турбулентный поток, вместе с взвешенной в нем смесью, вращается со скоростью 2-3 м/с. При этом, развивающаяся центробежная сила прижимает к внутренней поверхности стенки циклона крупные частицы и сгустки волокон смеси, которые, под действием сил гравитации и вибрации, сползают вниз по стенке, к шлюзовому затвору циклона.
Одновременно с подачей, измельчением, смешением и выделением смеси из турбулентного потока воздуха, происходит интенсивное вспушивание и фибрилляция мелкой и средней дисперсных фракций частиц компонентов и сгустков волокон. Поэтому, основной процент готового продукта представляет собой массу, распушенную на тонкие, эластичные волокна, показатель средней длины которых на выходе находится в пределах 1,8-2,0 мм.
Очищенный от смеси воздух подается в систему аспирации для улавливания мелкодисперсной фракции частиц компонентов, сгустков волокон и пыли.
Выделенная из потока воздуха смесь, представляющая собой готовый теплозвукоизоляционный материал «LUCHEX», подается на прессование с последующей упаковкой.
В ходе экспериментальных исследований были выявлены новые свойства предлагаемого теплозвукоизоляционного материала «LUCHEX», заключающиеся в том, что, в отличие от известных решений, он имеет:
- меньшую пожароопасность, повышенную температуру воспламенения и большую экологичность за счет экспериментально подобранного наиболее оптимального количественного соотношения входящих в него компонентов;
- меньшие показатели плотности - на 40%, теплопроводности - на 10%, расхода готового продукта - до 40% и себестоимости за счет трех ступенчатого измельчения, сопровождающегося интенсивным вспушиванием и фибрилляцией волокон при подаче, измельчении и смешивании в турбулентном потоке воздуха;
- химическую инертность (рН=6), за счет экспериментально подобранного оптимального количественного соотношения входящих в него компонентов, что обеспечивает высокую эффективность его использования;
- высокий показатель средней длины волокна (1,8-2,0 мм) за счет снижения рубки и усиления фибрилляции волокон.
Кроме того, при производственных предварительных испытаниях опытных образцов, были выявлены особенности, заключающиеся в том, что, в отличие от известных решений, предлагаемый теплозвукоизоляционный материал «LUCHEX» обладает достаточно высокими:
- прочностью и гигроскопичностью (за счет большего значения показателя средней длины волокна и меньшей плотности);
- фуммигирующими свойствами (отпугивающими тараканов, моль и т.п. насекомых) за счет присутствия в нем борной кислоты в количестве, заявленном в предлагаемом решении.
Можно предположить, что все эти свойства и особенности создают хорошие предпосылки к широкому внедрению и использованию предлагаемого теплозвукоизоляционного материала «LUCHEX» в помещениях, с повышенными санитарно-гигиеническими требованиями, в частности, на объектах пищевой, легкой промышленности, сельскохозяйственного хранения, медицины.
Пример. 130 кг газетной макулатуры загружают в шредер при комнатной температуре, где происходит ее грубое измельчение до размеров крупных частиц, не превышающих 25 мм и далее подают в турбулентном потоке воздуха в вихревую мельницу среднего помола, где происходит ее измельчение до размеров крупных частиц и сгустков волокон, не превышающих 15 мм.
Затем измельченную газетную макулатуру направляют в камеру смешения в турбулентном потоке воздуха. Одновременно, в камеру смешения дозированно подают предварительно измельченную борную кислоту в количестве 22,94 кг и смешивают ее с газетной макулатурой в турбулентном потоке воздуха, вращающемся со скоростью 2-3 м/с.
Полученную смесь подают в турбулентном потоке воздуха в вихревую мельницу тонкого помола для дальнейшего измельчения до размеров крупных частиц и сгустков волокон не превышающих 2 мм.
После этого, смесь дозированно подается в турбулентном потоке воздуха по воздухопроводу, тангенциально врезанному в боковую цилиндрическую стенку циклона, для ее выделения из этого потока.
Очищенный от смеси поток воздуха подается в систему аспирации для улавливания мелкодисперсной фракции частиц компонентов, сгустков волокон и пыли.
Выделенная из потока воздуха смесь готового теплозвукоизоляционного материала «LUCHEX» подается на прессование, с последующей упаковкой в бумажные мешки.
Данные экспериментальных исследований образцов
теплозвукоизоляционного материала «LUCHEX» представлены в таблицах 1-4.
Для определения водной вытяжки теплоизоляционного материала отобраны три навески проб предлагаемого материала, по 40 г от каждой пробы и одна навеска пробы прототипа. Водородный показатель определялся по ГОСТ 17.5.4.01-84 «Охрана природы. Значение рН водной вытяжки».
Полученные значения рН=6 для трех навесок проб предлагаемого материала, говорит о том, что данный материал является химически инертным и не вызывает коррозию контактирующих с ним материалов.
Длина волокна является показателем, определяющим насколько сильно будет происходить усадка теплозвукоизоляционного материала «LUCHEX» в конструкциях зданий. Это особенно актуально для стен и наклонных конструкций. Для определения средней длины волокна водной вытяжки суспензии трех образцов исследуемых теплоизоляционных материалов были взяты четыре навески проб, по 40 г от каждого образца.
Из таблицы 2, следует, что показатель средней длины волокна предлагаемого теплозвукоизоляционного материала «LUCHEX»:
- в 1,5…1.53 раза выше, чем у прототипа 1 и аналога 2, соответственно;
- соотносится с данными по длине волокон газетной макулатуры - сырья для получения предлагаемого теплозвукоизоляционного материала «LUCHEX».
В предлагаемом способе это объясняется:
- снижением фактора механического воздействия на волокно, в виде его укорочения за счет рубки и резки;
- существенным усилением аэродинамического воздействия на волокно в турбулентном потоке воздуха, при подаче, измельчении и смешении его с борной кислотой;
- фибрилляцией и вспушиванием волокна, при его подаче и смешении с добавкой в турбулентном потоке воздуха.
Из таблицы 3 следует, что средний показатель коэффициента теплопроводности образцов исследуемых теплозвукоизоляционных материалов составляет у:
аналога 2 - 0,041 Вт/м⋅°С;
прототипа - 0,040 Вт/м⋅°С;
предлагаемого - 0,037 Вт/м⋅°С.
Можно предположить, что уменьшение коэффициента теплопроводности предлагаемого теплозвукоизоляционного материала «LUCHEX» на (7,5 - 10)%, по сравнению, соответственно, с прототипом и аналогом 2, позволяет увеличить энергетическую эффективность предлагаемого решения и снизить эксплуатационные расходы на его внедрение.
Из таблицы 4 следует, что средний показатель плотности теплоизоляционного материала составляет у:
3
аналог 2 - 48,32 кг/м;
3
прототип - 39,49 кг/м;
3
предлагаемого - 25,02 кг/м.
Можно предположить, что уменьшение плотности предлагаемого теплозвукоизоляционного материала «LUCHEX» на (37-52)%, по сравнению, соответственно, с прототипом и аналогом 2, позволит понизить коэффициент теплопроводности предлагаемого материала, его расход, стоимость строительства, эксплуатацию и нагрузку на изолируемую строительную конструкцию строительства.
Таким образом, из вышеизложенного, следует, что, по сравнению с известными теплоизоляционными материалами, при промышленном использовании, предлагаемый теплозвукоизоляционный материал «LUCHEX» имеет следующие преимущества:
- показатель средней плотности ниже на (37-52)%;
- коэффициент теплопроводности ниже на (7,5-10)%;
- фумигирующие свойства дают возможность использовать материал «LUCHEX» в бытовых и промышленных помещениях, имеющих повышенные санитарно-гигиенические требования, в частности, сельскохозяйственных помещениях;
- химически инертен, что обеспечивает высокую эффективность его использования;
- показатель средней длины волокна в 1,5-1,53 раза выше.
Кроме того, представляется, что использование предлагаемого решения может позволить существенно снизить удельные энергозатраты, себестоимость.
Все вышеуказанные преимущества обеспечивают высокоэффективное практическое использование предлагаемого теплозвукоизоляционного материала «LUCHEX».